(57)【要約】【課題】硬化速度が速く、耐火性に優れた耐火性エポキシ樹脂組成物を提供すること。【解決手段】耐火性エポキシ樹脂組成物は、エポキシ樹脂、硬化促進剤、熱膨張性黒鉛および無機充填剤を含有する。【選択図】なし【特許請求の範囲】
【請求項１】
エポキシ樹脂、硬化促進剤、熱膨張性黒鉛および無機充填剤を含有する、耐火性エポキシ樹脂組成物。
【請求項２】
前記硬化促進剤が塩基系硬化促進剤である、請求項１に記載の耐火性エポキシ樹脂組成物。
【請求項３】
前記塩基硬化促進剤がイミダゾール骨格を有する、請求項１または２に記載の耐火性エポキシ樹脂組成物。
【請求項４】
前記硬化促進剤が酸系硬化促進剤である、請求項１に記載の耐火性エポキシ樹脂組成物。
【請求項５】
前記硬化促進剤が前記エポキシ樹脂１００質量部を基準として１０質量部以下の範囲である、請求項１〜４のいずれかに記載の耐火性エポキシ樹脂組成物。
【請求項６】
前記熱膨張性黒鉛が前記エポキシ樹脂１００質量部を基準として２０〜３５０質量部の範囲である、請求項１〜５のいずれかに記載の耐火性エポキシ樹脂組成物。
【請求項７】
前記無機充填剤が前記エポキシ樹脂１００質量部を基準として５０〜４００質量部の範囲である、請求項１〜６のいずれかに記載の耐火性エポキシ樹脂組成物。
【請求項８】
請求項１〜７のいずれかに記載の耐火性エポキシ樹脂組成物を成形してなる、成形体。
【請求項９】
建具に使用されるための、請求項８に記載の成形体。
【発明の詳細な説明】
【技術分野】
【０００１】
本発明は、耐火性エポキシ樹脂組成物に関する。
【背景技術】
【０００２】
建築材料には、延焼を防ぐ観点から耐火性熱膨張性材料が用いられている。耐火性熱膨張性材料は防火サッシまたは防火ドアに取り付けられ、加熱により燃焼、膨張して、燃焼残渣が耐火断熱層を形成する。耐火性熱膨張性材料は取り扱い性向上のために、長尺ロールの形態が求められている。
【０００３】
しかしながら、特許文献１に記載の耐火性樹脂組成物からなるシートは、硬化させるために長時間加熱する必要があるため、長尺のシートを生産するには大型の加熱装置が必要になり、生産性が悪いという問題点があった。また、上記耐火性樹脂組成物は硬化完了前は粘度が低く流動性があるため、長時間加熱するとシート端が薄くなるということも問題であった。
【０００４】
硬化温度を高くすることで、硬化時間を短縮することができるが、特許文献１に記載の樹脂組成物からなるシートは熱膨張性黒鉛を含有するため、硬化温度が高いと加熱時に上記熱膨張性黒鉛の層間化合物が気化し、耐火性が低下する。その上、シート中に気泡が入ることで耐火性のばらつきが大きくなり、さらにはシートの表面性が悪くなるという問題点がある。
【先行技術文献】
【特許文献】
【０００５】
【特許文献１】特開２００７−１４６１６９
【発明の概要】
【発明が解決しようとする課題】
【０００６】
本発明の目的は、硬化速度が速く、耐火性に優れた耐火性エポキシ樹脂組成物を提供することにある。
【課題を解決するための手段】
【０００７】
上記課題を解決するために、本発明者らが鋭意検討した結果、エポキシ樹脂、硬化促進剤、熱膨張性黒鉛および無機充填剤を含有することを特徴とする、耐火性エポキシ樹脂組成物が、本発明の目的に適うことを見出し、本発明を完成するに至った。
【０００８】
すなわち本発明は、以下の項に記載の主題を包含する。
［１］エポキシ樹脂、硬化促進剤、熱膨張性黒鉛および無機充填剤を含有する、耐火性エポキシ樹脂組成物。
［２］前記硬化促進剤が塩基系硬化促進剤である、上記［１］に記載の耐火性エポキシ樹脂組成物。
［３］前記塩基硬化促進剤がイミダゾール骨格を有する、上記［１］または［２］に記載の耐火性エポキシ樹脂組成物。
［４］前記硬化促進剤が酸系である、上記［１］に記載の耐火性エポキシ樹脂組成物。
［５］前記硬化促進剤が前記エポキシ樹脂１００質量部を基準として１０質量部以下の範囲である、上記［１］〜［４］のいずれかに記載の耐火性エポキシ樹脂組成物。
［６］前記熱膨張性黒鉛が前記エポキシ樹脂１００質量部を基準として２０〜３５０質量部の範囲である、上記［１］〜［５］のいずれかに記載の耐火性エポキシ樹脂組成物。
［７］前記無機充填剤が前記エポキシ樹脂１００質量部を基準として５０〜４００質量部の範囲である、上記［１］〜［６］のいずれかに記載の耐火性エポキシ樹脂組成物。
［８］上記［１］〜［７］のいずれかに記載の耐火性エポキシ樹脂組成物を成形してなる、成形体。
［９］建具に使用する上記［８］に記載の成形体。
【発明の効果】
【０００９】
本発明に係る耐火性エポキシ樹脂組成物は、熱膨張性黒鉛の膨張開始温度以下の加熱条件において、より短時間で硬化反応が完了する。また、硬化速度を速めることで、耐火性エポキシ樹脂組成物より形成されたシート端の厚みが薄くなることを抑制できる。
【発明を実施するための形態】
【００１０】
本発明に係る耐火性エポキシ樹脂組成物について説明する。
【００１１】
本発明に係る耐火性エポキシ樹脂組成物は、エポキシ樹脂と、硬化促進剤と、熱膨張性黒鉛と、無機充填剤とを含有する。
【００１２】
最初に、上記耐火性エポキシ樹脂組成物に使用するエポキシ樹脂について説明する。
【００１３】
本発明で用いられるエポキシ樹脂は、エポキシ基をもつエポキシ化合物と硬化剤とを反応させることにより得られる。
【００１４】
エポキシ化合物としては、脂肪族エポキシ化合物でも、芳香族エポキシ化合物でもよい。エポキシ化合物としては、特に限定はないが、例えばポリオールから誘導されるグリシジルエーテル型のエポキシ化合物、ポリカルボン酸から誘導されるグリシジルエステル型のエポキシ化合物、複数活性水素を有するアミンから誘導されるグリシジルアミン型のエポキシ化合物等が挙げられる。
【００１５】
上記グリシジルエーテル型のエポキシ化合物としては、例えば、ポリエチレングリコール型、ポリプロピレングリコール型、ネオペンチルグリコール型、１、６−ヘキサンジオール型、トリメチロールプロパン型、ビスフェノールＡ型、水添ビスフェノールＡ型、テトラブロモビスフェノールＡ型、ビスフェノールＦ型、水添ビスフェノールＦ型、フェノールノボラック型、オルソクレゾールノボラック型、ＤＰＰ（ホスホン酸ジフェニル）ノボラック型等のモノマーが挙げられる。
【００１６】
上記グリシジルエステル型のエポキシ化合物としては、例えば、ヘキサヒドロ無水フタル酸型、テトラヒドロ無水フタル酸型、ダイマー酸型、ｐ−オキシ安息香酸型等のエポキシ化合物、ジシクロペンタジエン・フェノール型等のモノマーが挙げられる。
【００１７】
グリシジルアミン型のエポキシ化合物としては、トリグリシジルイソシアヌレート、テトラグリシジルジアミノジフェニルメタン等のモノマーが挙げられる。
【００１８】
エポキシ化合物は、一種もしくは二種以上を使用することができる。
【００１９】
上記硬化剤としては、重付加型のものが用いられる。重付加型の硬化剤としては、例えば、ポリアミン系硬化剤、酸無水物系硬化剤、ポリフェノール系硬化剤、ポリメルカプタンなどが挙げられる。
【００２０】
硬化剤の配合量は特に限定されないが、エポキシ化合物１００質量部に対して０．５〜１００質量部であることが好ましい。エポキシ樹脂の硬化の促進の点で、０．５質量部以上であることが好ましく、未反応の硬化剤を残さない点で、１００質量部以下であることが好ましい。
【００２１】
エポキシ樹脂の硬化方法は、特に限定されず、公知の方法によって行うことができる。
【００２２】
次に硬化促進剤について説明する。
【００２３】
上記硬化促進剤はエポキシ樹脂の硬化速度を速めるものであり、塩基系硬化促進剤と酸系硬化促進剤に区別される。
【００２４】
上記塩基系硬化促進剤は窒素原子を含む複素環化合物であり、例えばイミダゾール骨格、イミダゾリン骨格、ピリジン骨格、ピリミジン骨格などを有するものが挙げられる。
【００２５】
上記塩基系硬化促進剤としては、例えば、２−ウンデシルイミダゾール、２−ヘプタデシルイミダゾール、２−メチルイミダゾール、２−エチルー４−メチルイミダゾール、２−フェニルイミダゾール、２−フェニル−４−メチルイミダゾール、１−ベンジル−２−メチルイミダゾール、１−ベンジル−２−フェニルイミダゾール、１，２−ジメチルイミダゾール、１−シアノエチル−２−メチルイミダゾール、１−シアノエチル−２−エチル−４−メチルイミダゾール、１−シアノエチル−２−ウンデシルイミダゾール、１−シアノエチル−２−フェニルイミダゾール、１−シアノエチル−２−ウンデシルイミダゾリウムトリメリテイト、１−シアノエチル−２−フェニルイミダゾリウムトリメリテイト、２，４−ジアミノ−６−［２‘−メチルイミダゾリル−（１’）］−エチル−ｓ−トリアジン、２，４−ジアミノ−６−［２‘−ウンデシルイミダゾリル−（１’）］−エチル−ｓ−トリアジン、２，４−ジアミノ−６−［２‘−エチル−４’−メチルイミダゾリル−（１’）］−エチル−ｓ−トリアジン、２，４−ジアミノ−６−［２‘−メチルイミダゾリル−（１’）］−エチル−ｓ−トリアジンイソシアヌル酸付加物、２−フェニルイミダゾールイソシアヌル酸付加物、２−メチルイミダゾールシアヌル酸付加物、２−フェニル−４，５−ジヒドロキシメチルイミダゾール、２−フェニル−４−メチル−５−ジヒドロキシメチルイミダゾール、イミダゾリン、ピリジン、Ｎ，Ｎ−ジメチル−４−アミノピリジン、ピコリン、２，６−ルチジン、ピリジニウムパラトルエンスルホナート、ピリミジンなどが挙げられる。
【００２６】
上記酸系硬化促進剤はルイス酸として作用する酸性化合物であり、例えばリン化合物、フェノール化合物、有機金属化合物などが挙げられる。
【００２７】
上記酸系硬化促進剤としては、例えば、トリフェニルホスフィン、トリパラトリルホスフィン、ジフェニルシクロヘキシルホスフィン、トリシクロヘキシルホスフィン、エチルトリフェニルホスホニウムブロマイド、ベンジルトリフェニルホスホニウムクロライド、１，４−ビスフェニルホスフィノブタン、フェノール、ナフテン酸亜鉛、ナフテン酸コバルト、オクチル酸スズ、オクチル酸コバルト、ビスアセチルアセトナートコバルト（ＩＩ）、トリアセチルアセトナートコバルト（ＩＩＩ）などが挙げられる。
【００２８】
短時間で硬化反応を完了させる点で、上記硬化促進剤の配合量は、上記エポキシ樹脂１００質量部を基準として、１０質量部以下の範囲が好ましい。１０質量部以下であれば燃焼残渣の形状および強度が保持される。例えば硬化促進剤の配合量は、０より大きく１０質量部以下の範囲が好ましい。
【００２９】
上記硬化促進剤の中でも、硬化速度を速め、より短時間で硬化反応が完了することから、塩基系硬化促進剤を使用することが好ましく、イミダゾール骨格を有する硬化促進剤を用いることがさらに好ましい。
【００３０】
次に上記熱膨張性黒鉛について説明する。
【００３１】
熱膨張性黒鉛は、加熱時に膨張する従来公知の物質であり、その熱膨張開始温度が異なるものを市販品として入手することができる。熱膨張性黒鉛は天然鱗状グラファイト、熱分解グラファイト、キッシュグラファイト等の粉末を、強酸化剤で酸処理してグラファイト層間化合物を生成させたものであり、炭素の層状構造を維持したままの結晶化合物の一種である。強酸化剤としては、濃硫酸、硝酸、セレン酸等の無機酸と、濃硝酸、過塩素酸、過塩素酸塩、過マンガン酸塩、重クロム酸塩、重クロム酸塩、過酸化水素等が挙げられる。
【００３２】
上記のように酸処理して得られた熱膨張性黒鉛は、更にアンモニア、脂肪族低級アミン、アルカリ金属化合物、アルカリ土類金属化合物等でさらに中和してもよい。
【００３３】
熱膨張性黒鉛の粒度は、２０〜２００メッシュが好ましい。粒度が２００メッシュかそれより値が小さいと、黒鉛の膨張度が膨張断熱層を得るのに十分であり、また粒度が２０メッシュかそれより値が大きいと、樹脂に配合する際の分散性が良く、物性が良好である。熱膨張性黒鉛の市販品としては、例えば、東ソー社製「ＧＲＥＰ−ＥＧ」、ＧＲＡＦＴＥＣＨ社製「ＧＲＡＦＧＵＡＲＤ」等が挙げられる。
【００３４】
上記脂肪族低級アミンとしては、例えば、モノメチルアミン、ジメチルアミン、トリメチルアミン、エチルアミン、プロピルアミン、ブチルアミン等が挙げられる。
【００３５】
上記アルカリ金属化合物および上記アルカリ土類金属化合物としては、例えば、カリウム、ナトリウム、カルシウム、バリウム、マグネシウム等の水酸化物、酸化物、炭酸塩、硫酸塩、有機酸塩等が挙げられる。
【００３６】
上記熱膨張性黒鉛の粒度は、２０〜２００メッシュの範囲のものが好ましい。
【００３７】
粒度が２０メッシュより小さくなると、黒鉛の膨張度が小さく、充分な膨張残渣が得られにくく、また、粒度が２００メッシュより大きくなると、黒鉛の膨張度が大きいという利点はあるが、上記エポキシ樹脂と混練する際に分散性が悪くなり、物性が低下し易い。
上記中和された熱膨張性黒鉛の市販品としては、例えば、ＵＣＡＲ ＣＡＲＢＯＮ社製の「ＧＲＡＦＧＵＡＲＤ＃１６０」、「ＧＲＡＦＧＵＡＲＤ＃２２０」、東ソー社製の「ＧＲＥＰ−ＥＧ」等が挙げられる。
【００３８】
上記耐火性エポキシ樹脂組成物は、上記エポキシ樹脂１００質量部に対し、熱膨張性黒鉛を２０〜３５０質量部含むものが好ましい。上記熱膨張性黒鉛の量が２０質量部以上であると、膨張倍率が向上し、充分な耐火、防火性能が得られる。一方、熱膨張性黒鉛の量が３５０質量部以下であると、擬集力が向上するため、成形品の強度が大きくなる。
【００３９】
次に、無機充填剤について説明する。
【００４０】
上記無機充填剤の具体例としては、特に限定されないが、例えば、アルミナ、酸化亜鉛、酸化チタン、酸化カルシウム、酸化マグネシウム、酸化鉄、酸化錫、酸化アンチモン、フェライト等の金属酸化物；水酸化カルシウム、水酸化マグネシウム、水酸化アルミニウム、ハイドロタルサイト等の金属水酸化物；塩基性炭酸マグネシウム、炭酸カルシウム、炭酸マグネシウム、炭酸亜鉛、炭酸ストロンチウム、炭酸バリウム等の金属炭酸塩；難燃剤としての無機リン酸塩；硫酸カルシウム、石膏繊維、ケイ酸カルシウム等のカルシウム塩；シリカ、珪藻土、ドーソナイト、硫酸バリウム、タルク、クレー、マイカ、モンモリロナイト、ベントナイト、活性白土、セピオライト、イモゴライト、セリサイト、ガラス繊維、ガラスビーズ、シリカ系バルン、窒化アルミニウム、窒化ホウ素、窒化ケイ素、カーボンブラック、グラファイト、炭素繊維、炭素バルン、木炭粉末、各種金属粉、チタン酸カリウム、硫酸マグネシウム、チタン酸ジルコン酸鉛、ステアリン酸亜鉛、ステアリン酸カルシウム、アルミニウムボレート、硫化モリブデン、炭化ケイ素、ステンレス繊維、ホウ酸亜鉛、各種磁性粉、スラグ繊維、フライアッシュ、脱水汚泥等が挙げられる。これらの無機充填剤は一種もしくは二種以上を使用することができる。なお、上記金属酸化物、上記含水無機物、金属炭酸塩、上記カルシウム塩他、金属元素とその他の元素とを含む化合物を、金属化合物と称する。
【００４１】
また上記耐火性エポキシ樹脂組成物層に使用する上記無機充填剤は骨材的役割を果たして、加熱後に生成する膨張残渣強度の向上や熱容量の増大に寄与するものが好ましい。
【００４２】
具体的には、炭酸カルシウム、炭酸亜鉛で代表される金属炭酸塩、骨材的役割の他に加熱時に吸熱効果も付与する水酸化アルミニウム、水酸化マグネシウムで代表される含水無機物が好ましく、アルカリ金属、アルカリ土類金属、および周期律表ＩＩｂの金属炭酸塩またはこれらと上記含水無機物との混合物が好ましい。
【００４３】
本発明に使用する無機充填剤が粒状の場合には、その平均粒径としては、０．５〜２００μｍの範囲のものが好ましく、１〜５０μｍの範囲のものがより好ましい。
【００４４】
無機充填剤の添加量が少ないときは、分散性が性能を大きく左右するため、平均粒径の小さいものが好ましいが、平均粒径０．５μｍ以上では二次凝集を防止することができ、分散性が悪くなることを防ぐことができる。
【００４５】
また、無機充填剤の添加量が多いときは、高充填が進むにつれて、樹脂組成物の粘度が高くなり成形性が低下するが、粒径を大きくすることによって樹脂組成物の粘度を低下させることができる点から、上記範囲の中でも粒径の大きいものが好ましい。
【００４６】
なお、平均粒径が２００μｍ以下であれば、成形体の表面性、樹脂組成物の力学的物性が低下することを防ぐことができる。
【００４７】
金属炭酸塩、同様に骨材的役割を果たす酸化チタン、酸化亜鉛等の金属酸化物、骨剤的役割の他に加熱時の吸熱効果を付与する水酸化アルミニウム、水酸化マグネシウム等の含水無機物を使用することが好ましく、その中でも骨材としての効果が高いため金属炭酸塩または金属酸化物を使用することがより好ましく、炭酸カルシウム、炭酸亜鉛、酸化チタン、酸化亜鉛、酸化ケイ素を使用することが更に好ましく、炭酸カルシウムが最も好ましい。
【００４８】
上記含水無機物の粒径は、小さくなると嵩が大きくなって高充填化が困難となるので、脱水効果を高めるために高充填するには粒径の大きなものが好ましい。具体的には、平均粒径が１８μｍでは、１．５μｍの平均粒径に比べて充填限界量が約１．５倍程度向上することが知られている。さらに、粒径の大きいものと小さいものとを組み合わせることによって、より高充填化が可能となる。
【００４９】
上記含水無機物の市販品としては、例えば、水酸化アルミニウムとして、粒径１μｍの「商品名：ハイジライトＨ−４２Ｍ」（昭和電工社製）、粒径１８μｍの「商品名：ハイジライトＨ−３１」（昭和電工社製）等が挙げられる。
【００５０】
上記炭酸カルシウムの市販品としては、例えば、粒径１．８μｍの「商品名：ホワイトンＳＢ赤」（白石カルシウム社製）、粒径８μｍの「商品名：ＢＦ３００」（備北粉化社製）等が挙げられる。
【００５１】
上記耐火性エポキシ樹脂組成物は、上記エポキシ樹脂１００質量部に対し、無機充填剤を５０〜４００質量部含むものが好ましい。上記無機充填剤の量が２０質量部以上であると、燃焼後の残体積量を確保することができるため、十分な膨張残渣が得られる。さらに可燃物の比率が減少するため、難燃性が向上する。一方、無機充填剤の量が４００質量部以下であるとエポキシ樹脂の配合比率が増加するため、十分な凝集力が得られるため成形品としての強度を確保することができる。
【００５２】
また、本発明に使用する耐火性エポキシ樹脂組成物には、無機充填剤として、リン化合物を添加することができる。
【００５３】
上記リン化合物としては、特に限定されず、例えば、赤リン、トリフェニルホスフェート、トリクレジルホスフェート、トリキシレニルホスフェート、クレジルジフェニルホスフェート、キシレニルジフェニルホスフェート等の各種リン酸エステル、ＰＸ−２００（大八化学工業社製）、ＣＲ−７３３Ｓ（大八化学工業社製）等のビスフェノールＡ由来の縮合リン酸エステル、ＣＲ−７４１Ｓ（大八化学工業社製）等のキシレノール由来の縮合リン酸エステル等の縮合型リン酸エステル、上記のリン酸エステルおよび縮合型リン酸エステルの構造中に塩素等のハロゲンを含有する含ハロゲンリン酸エステルおよび含ハロゲン縮合型リン酸エステル、リン酸ナトリウム、リン酸カリウム、リン酸マグネシウム、リン酸アルミニウム等のリン酸金属塩、亜リン酸ナトリウム、亜リン酸アルミニウム等の亜リン酸金属塩、ポリリン酸アンモニウム類、ポリリン酸メラミン、ポリリン酸メラム、ポリリン酸メレム、低級リン酸塩、下記一般式（１）で表される化合物等が挙げられる。
【００５４】
【化１】
2019104817.tif 000002
【００５５】
化学式（１）中、Ｒ1およびＲ3は、同一または異なって、水素、炭素数１〜１６の直鎖状もしくは分岐状のアルキル基、または、炭素数６〜１６のアリール基を示す。Ｒ2は、水酸基、炭素数１〜１６の直鎖状もしくは分岐状のアルキル基、炭素数１〜１６の直鎖状あるいは分岐状のアルコキシル基、炭素数６〜１６のアリール基、または、炭素数６〜１６のアリールオキシ基を示す。
【００５６】
上記リン化合物は、一種もしくは二種以上を使用することができる。
【００５７】
これらのうち、防火性の観点から、赤リン、下記の化学式で表される化合物、および、ポリリン酸アンモニウム類が好ましく、性能、安全性、費用等の点においてポリリン酸アンモニウム類がより好ましい。
【００５８】
上記化学式で表される化合物としては、例えば、メチルホスホン酸、メチルホスホン酸ジメチル、メチルホスホン酸ジエチル、エチルホスホン酸、プロピルホスホン酸、ブチルホスホン酸、２−メチルプロピルホスホン酸、ｔ−ブチルホスホン酸、２，３−ジメチル−ブチルホスホン酸、オクチルホスホン酸、フェニルホスホン酸、ジオクチルフェニルホスホネート、ジメチルホスフィン酸、メチルエチルホスフィン酸、メチルプロピルホスフィン酸、ジエチルホスフィン酸、ジオクチルホスフィン酸、フェニルホスフィン酸、ジエチルフェニルホスフィン酸、ジフェニルホスフィン酸、ビス（４−メトキシフェニル）ホスフィン酸等が挙げられる。
【００５９】
中でも、ｔ−ブチルホスホン酸は、高価ではあるが、高難燃性の点において好ましい。
【００６０】
ポリリン酸アンモニウム類としては、特に限定されず、例えばポリリン酸アンモニウム、メラミン変性ポリリン酸アンモニウム、ポリリン酸アンモニウム、ポリリン酸ピペラジン、ポリリン酸アンモニウムアミド、および上記ポリリン酸アンモニウム類に発泡剤としてメラミンおよび／またはペンタエリスリトール等を加えた物が挙げられるが、難燃性、安全性、コスト、取扱性等の点からポリリン酸アンモニウムが好ましい。
【００６１】
市販品としては、例えば、クラリアント社製の「商品名：ＥＸＯＬＩＴ ＡＰ４２２」および「商品名：ＥＸＯＬＩＴ ＡＰ４６２」等が挙げられる。
【００６２】
上記リン化合物は、炭酸カルシウム、炭酸亜鉛等の金属炭酸塩と反応して、金属炭酸塩の膨張を促すと考えられ、特に、リン化合物として、ポリリン酸アンモニウムを使用した場合に、高い膨張効果が得られる。また、有効な骨材として働き、燃焼後に形状保持性の高い残渣を形成する。
【００６３】
上記耐火性エポキシ樹脂組成物は、上記エポキシ樹脂１００質量部に対し、リン化合物を２５〜２５０質量部含むものが形状保持性および機械的物性の点で好ましい。
【００６４】
次にエポキシ樹脂、硬化促進剤、無機充填剤（リン化合物を含む）、熱膨張性黒鉛等を含む耐火性エポキシ樹脂組成物等の配合について説明する。
【００６５】
上記耐火性エポキシ樹脂組成物は、上記エポキシ樹脂１００質量部に対し、上記硬化促進剤０．１〜２０質量部、上記熱膨張性黒鉛を２０〜３５０質量部および上記無機充填剤を５０〜４００質量部の範囲で含むものが好ましい。また、上記熱膨張性黒鉛および上記無機充填剤の合計は、２００〜６００質量部の範囲が好ましい。
【００６６】
かかる耐火性エポキシ樹脂組成物は加熱によって膨張し膨張残渣を形成する。この配合によれば、上記耐火性エポキシ樹脂組成物は火災等の加熱によって膨張し、必要な体積膨張率を得ることができ、膨張後は所定の断熱性能を有すると共に所定の強度を有する残渣を形成することもでき、安定した防火性能を達成することができる。
【００６７】
上記耐火性エポキシ樹脂組成物における熱膨張性黒鉛および無機充填剤の合計量は、２００質量部以上では燃焼後の残渣量を確保することができ十分な防火性能が得られ、６００質量部以下であると機械的物性の低下を防ぐことができ、長期の使用に耐えられる。
【００６８】
さらに本発明に使用する上記耐火性エポキシ樹脂組成物は、それぞれ本発明の目的を損なわない範囲で、必要に応じて、フェノール系、アミン系、イオウ系等の酸化防止剤の他、金属害防止剤、帯電防止剤、安定剤、架橋剤、滑剤、軟化剤、顔料、粘着付与樹脂、成型補助材等の添加剤、ポリブテン、石油樹脂等の粘着付与剤を含むことができる。
【００６９】
次に上記耐火性エポキシ樹脂組成物の製造方法について説明する。
【００７０】
上記耐火性エポキシ樹脂組成物の製造方法に特に限定はないが、例えば、上記耐火性エポキシ樹脂組成物をそれぞれ有機溶剤に懸濁させたり、加温して溶融させたりして塗料状とする方法、有機溶剤に分散してスラリーを調製する等の方法、上記耐火性エポキシ樹脂組成物を加熱下に溶融させる等の方法により上記耐火性エポキシ樹脂組成物を得ることができる。中でも、有機溶剤を除去する工程が不要なため、有機溶剤を使用しないことが好ましい。
【００７１】
上記耐火性エポキシ樹脂組成物は、上記各成分を単軸押出機、二軸押出機、バンバリーミキサー、ニーダーミキサー、混練ロール、ライカイ機、遊星式撹拌機等公知の装置を用いて混練することにより得ることができる。
【００７２】
また、上記耐火性エポキシ樹脂組成物を製造する際には、エポキシ樹脂の未反応成分とエポキシ硬化剤および硬化促進剤とに別々に混練しておき、成形直前にスタティックミキサー、ダイナミックミキサー等で混練して得ることもできる。
【００７３】
また、エポキシ樹脂、硬化促進剤、熱膨張性黒鉛、無機充填剤、および任意選択のその他の成分を混合した耐火性エポキシ樹脂組成物を成形することにより耐火樹脂成形体を製造することができる。成形にはプレス成形、押し出し成形、射出成形、ロール成形が含まれる。
【００７４】
耐火性エポキシ樹脂組成物をシートの形状に成形した場合、シートの厚みは特に限定されないが、０．２〜１０ｍｍが好ましい。
【００７５】
本発明の耐火性樹脂組成物およびそれからなる耐火樹脂成形体は、建築材料に耐火性能を与えるために使用することができる。例えば、窓（引き違い窓、開き窓、上げ下げ窓等を含む）、障子、扉（すなわちドア）、戸、ふすま等の建具；柱；鉄骨コンクリート等の壁に配置して、火災や煙の侵入を低減または防止することができる。
【００７６】
以下に実施例に基づいて本発明を詳細に説明する。なお本発明は以下の実施例により何ら限定されるものではない。
【実施例】
【００７７】
１．耐火性エポキシ樹脂組成物の製造
表１に示した配合により、耐火性エポキシ樹脂組成物を準備した。表１に示した各成分の詳細は次の通りである。各表の単位は質量部である。
（１）エポキシ化合物
ビスフェノールＦ型エポキシ化合物（三菱化学株式会社製「Ｅ８０７」）
（２）硬化剤
ヘキサメチレンジアミン誘導体（三菱化学株式会社製「ＦＬ０５２」）
（３）硬化促進剤
１，２−ジメチルイミダゾール（四国化成株式会社製「１．２ＤＭＺ」）
トリフェニルホスフィン（北興化学工業株式会社製「ホクコーＴＰＰ」）
ナフテン酸コバルト（東栄化工株式会社製「ナフテン酸コバルト８％」）
（４）熱膨張性黒鉛
熱膨張性黒鉛（東ソー社製「ＧＲＥＰ−ＥＧ」）
（５）無機充填剤
ポリリン酸アンモニウム（クラリアント社製「ＡＰ−４２２」）
炭酸カルシウム（備北粉化株式会社製「ＢＦ−３００」）
【００７８】
（実施例１）
表１の配合に従い、ビスフェノールＦ型エポキシ化合物６０質量部、ヘキサメチレンジアミン誘導体４０質量部、１，２−ジメチルイミダゾール４質量部、熱膨張性黒鉛１００質量部、ポリリン酸アンモニウム５０質量部、炭酸カルシウム５０質量部を、合計３００ｇとなるようにはかりとり、室温（２５℃）にて混練ロールで混練して耐火性エポキシ樹脂組成物を得た。
得られた耐火性エポキシ樹脂組成物を、２５ｃｍ×２５ｃｍ×１．５ｍｍになるように２枚のポリエチレンテレフタレートシートではさみ、加熱電気プレスを使用して、４０℃、３０秒加圧して耐火性エポキシ樹脂組成物シートを作成した。
上記耐火性エポキシ樹脂組成物シート１枚を６０℃オーブンで４時間加温することにより硬化させ、実施例１のエポキシ樹脂シートを作成した。また、シート厚さ評価のために硬化前のシートを２０枚作成し、それらを重ねて６０℃オーブンで４時間加温することにより硬化させた。
【００７９】
（実施例２）
実施例１の場合と比較して、１，２−ジメチルイミダゾールの使用量を０．０５質量部に変更し、熱膨張性黒鉛の使用量を１００質量部から３０質量部に変更し、ポリリン酸アンモニウムの使用量を５０質量部から１５０質量部に変更したこと以外は、実施例１の場合と全く同様に実験を行い、実施例２のエポキシ樹脂シートを作成した。
（実施例３）
実施例１の場合と比較して、１，２−ジメチルイミダゾールの使用量を７質量部に変更し熱膨張性黒鉛の使用量を１００質量部から２２０質量部に変更し、ポリリン酸アンモニウムの使を５０質量部から１５０質量部に変更し、炭酸カルシウムの使用量を５０質量部から１５０質量部に変更した。それ以外は、実施例１の場合と全く同様に実験を行い、実施例３のエポキシ樹脂シートを作成した。
（実施例４）
実施例１の場合と比較して、１，２−ジメチルイミダゾールに代えてトリフェニルホスフィンを３質量部使用したこと以外は、実施例１の場合と全く同様に実験を行い、実施例４のエポキシ樹脂シートを作成した。
（実施例５）
実施例１の場合と比較して、１，２−ジメチルイミダゾールに代えてナフテン酸コバルトを２質量部使用したこと以外は、実施例１の場合と全く同様に実験を行い、実施例５のエポキシ樹脂シートを作成した。
【００８０】
（比較例１）
実施例１の場合と比較して、１，２−ジメチルイミダゾールを使用しなかったこと以外は、実施例１の場合と全く同様に実験を行い、比較例１のエポキシ樹脂シートを作成した。
（比較例２）
実施例１の場合と比較して、熱膨張性黒鉛を使用しなかったこと以外は、実施例１の場合と全く同様に実験を行い、比較例２のエポキシ樹脂シートを作成した。
（比較例３）
実施例１の場合と比較して、ポリリン酸アンモニウムおよび炭酸カルシウムを使用しなかったこと以外は、実施例１の場合と全く同様に実験を行い、比較例３のエポキシ樹脂シートを作成した。
【００８１】
２．各エポキシ樹脂シートの評価
上記の実施例１〜５および比較例１〜３のエポキシ樹脂シートの成形体を硬化速度および耐火性について以下のように評価した。結果を表１に示す。
［硬化速度評価］
上記混練後のエポキシ樹脂組成物を、Ｂ型粘度計を用いて回転数６０ｒｐｍでの粘度を測定した。混練直後と、混練後４０℃のオーブンにて６０分加温した上記エポキシ樹脂組成物の粘度を測定し、その粘度比を評価した。
上記粘度比は以下の方法にて算出される。
粘度比＝（加温後の粘度）÷（混練直後の粘度）
上記粘度比が１．３より大きい場合を◎、１．０〜１．３の場合を○、１．０未満の場合を×と評価した。
【００８２】
［耐火性評価］
上記エポキシ樹脂シートから９８ｍｍ×９８ｍｍ×１．５ｍｍの試験片を切り出し、上記試験片を電気炉にて６００℃で３０分間加熱した。
加熱後、試験片の形状が保持されている場合を○、加熱後の試験片を逆さまにしても形状が保持されている場合を◎、加熱後、試験片の形状が保持されておらず崩れた場合を×と評価した。
【００８３】
［シート厚み評価］
２０枚重ねて加温を行った上記エポキシ樹脂シートのうち、一番下に配置したシートの縁部４箇所の厚みをダイヤルゲージで測定し、その平均値を算出した。さらに中央部分の厚みをダイヤルゲージで測定した。
周囲の厚みと中央部分の厚みの差が０．５ｍｍ未満の場合を○、０．５ｍｍ以上の場合を×と評価した。
【００８４】
【表１】
2019104817.tif 000003
【産業上の利用可能性】
【００８５】
耐火性熱膨張性材料は、延焼防止の観点から、加熱燃焼後に形状を保持していなければならず、かつ長尺ロール品の作成の観点から、一定の硬化速度を有する必要がある。本発明に係る耐火性エポキシ樹脂組成物の成形物は上記性能を満たすことから、建具に広く応用することができる。